"1ポリエステル、2ポリオレフィン、3エポキシ化合物、及び4粘着性付与剤を、重量比で1/2/3/4=100/1~50/1~30/1~30の割合で含有し、前記1ポリエステルが、数平均分子量500以上4000以下のポリエーテルジオールを全グリコール成分に対して5mol以上50mol以下共重合していることを特徴とする樹脂組成物。前記1ポリエステルが、160°C以上230°C以下の融点を有する結晶性ポリエステルであることを特徴とする請求項1に記載の樹脂組成物。前記2ポリオレフィンが、ポリエチレンまたはエチレン共重合体であり、比重が0.95g/cm3以下であることを特徴とする請求項1または2に記載の樹脂組成物。前記3エポキシ化合物が、ビスフェノール型エポキシ樹脂または、ノボラック型エポキシ樹脂であることを特徴とする請求項1~3のいずれかに記載の樹脂組成物。前記4粘着性付与剤が、ロジン化合物であることを特徴とする請求項1~4のいずれかに記載の樹脂組成物。前記ロジン化合物の酸価が、2~300KOHmg/gであることを特徴とする請求項5に記載の樹脂組成物。1ポリエステル、2ポリオレフィン、3エポキシ化合物、及び4粘着性付与剤の重量比が、1/2/3/4=100/10~30/5~20/5~20である請求項1~6のいずれかに記載の樹脂組成物。ASTMD2240に基づいて測定した表面硬さが、35D以上であることを特徴とする請求項1~7のいずれかに記載の樹脂組成物。100°C、1000時間耐熱老化試験後の切断時伸び保持率が50以上、80°C、湿度95、500時間高温高湿処理後の切断時伸び保持率が50以上であることを特徴とする請求項1~8のいずれかに記載の樹脂組成物。樹脂組成物が、射出成形により金属に被覆させる金属被覆用である請求項1~9のいずれかに記載の樹脂組成物。請求項1~9のいずれかに記載の樹脂組成物を、射出成形により金属に被覆させた金属被覆体。請求項1~9のいずれかに記載の樹脂組成物からなる接着剤。本発明は、上記の問題を解決するためになされたものである。本発明の目的は、鋼板やアルミニウム等金属の平滑面に対してプライマー塗布等といった成形前処理をしなくても、接着特性被着体への初期接着性が良好、かつその接着性が長期耐久性、高温耐久性を有すると耐久特性長期高温環境下でも、機械物性の高温耐久性を有するが優れた樹脂組成物を提供することにある。さらに、本発明の目的は、前記特性のほかに、優れた成形特性金型からの優れた離型性、得られた成形品の良好な外観被着体との剥離なしが付与された樹脂組成物を提供することにある。上記目的を達成する為、本発明者等は鋭意検討し、以下の発明を提案するに至った。即ち本発明は、以下の通りである。[1]1ポリエステル、2ポリオレフィン、3エポキシ化合物、及び4粘着性付与剤を、重量比で1/2/3/4=100/1~50/1~30/1~30の割合で含有し、前記1ポリエステルが、数平均分子量500以上4000以下のポリエーテルジオールを全グリコール成分に対して5mol以上50mol以下共重合していることを特徴とする樹脂組成物。[2]前記1ポリエステルが、160°C以上230°C以下の融点を有する結晶性ポリエステルであることを特徴とする[1]に記載の樹脂組成物。[3]前記2ポリオレフィンが、ポリエチレンまたはエチレン共重合体であり、比重が0.95g/cm3以下であることを特徴とする[1]または[2]に記載の樹脂組成物。[4]前記3エポキシ化合物が、ビスフェノール型エポキシ樹脂または、ノボラック型エポキシ樹脂であることを特徴とする[1]~[3]のいずれかに記載の樹脂組成物。[5]前記4粘着性付与剤が、ロジン化合物であることを特徴とする[1]~[4]のいずれかに記載の樹脂組成物。[6]前記ロジン化合物の酸価が、2~300KOHmg/gであることを特徴とする[5]に記載の樹脂組成物。[7]1ポリエステル、2ポリオレフィン、3エポキシ化合物、及び4粘着性付与剤の重量比が、1/2/3/4=100/10~30/5~20/5~20である[1]~[6]のいずれかに記載の樹脂組成物。[8]ASTMD2240に基づいて測定した表面硬さが、35D以上であることを特徴とする[1]~[7]のいずれかに記載の樹脂組成物。[9]100°C、1000時間耐熱老化試験後の切断時伸び保持率が50以上、80°C、湿度95、500時間高温高湿処理後の切断時伸び保持率が50以上であることを特徴とする[1]~[8]のいずれかに記載の樹脂組成物。[10]樹脂組成物が、射出成形により金属に被覆させる金属被覆用である[1]~[9]のいずれかに記載の樹脂組成物。[11][1]~[9]のいずれかに記載の樹脂組成物を、射出成形により金属に被覆させた金属被覆体。[12][1]~[9]のいずれかに記載の樹脂組成物からなる接着剤。本発明により、鋼板やアルミニウム等金属の平滑面に対してプライマー塗布等といった成形前処理をしなくても、接着特性射出成形による初期接着性が良好で、かつその接着性が長期耐久性、高温耐久性を有するが優れた樹脂組成物を提供することが可能となる。この樹脂組成物は、耐久特性長期高温環境下でも、機械物性の高温耐久性を有するも優れている。さらに、これらの特性のほかに、優れた成形特性金型からの優れた離型性、得られた成形品の良好な外観被着体との剥離なしを付与することも可能となる。これにより、複雑な形状を有する金属部品被覆用のモールディング用ポリエステル系樹脂組成物として、消音性制振動性電気絶縁性作業環境性生産性耐久性等の種々の性能を充分満足する素材が、提供可能となる。[1ポリエステル]本発明に用いる1ポリエステルは、ジカルボン酸成分とグリコール成分からなる共重合ポリエステルであり、数平均分子量500以上4000以下のポリエーテルジオールを全グリコール成分に対して5mol以上50mol以下共重合した共重合ポリエステルである。1ポリエステルに使用するジカルボン酸成分としては、テレフタル酸、ナフタレンジカルボン酸が好ましく、これらの少なくとも一種が全ジカルボン酸成分中40モル以上であることが、経済性耐熱性の観点から好ましく、70モル以上であることが、より好ましく、80モル以上であることが、さらに好ましく、90モル以上であることが特に好ましい。その他のジカルボン酸成分としては、イソフタル酸等が挙げられる。1ポリエステルに使用するポリエーテルジオール以外のグリコール成分としては、エチレングリコール、1,2-プロパンジオール、1,3-プロパンジオール、1,2-ブタンジオール、1,3-ブタンジオール、1,4-ブタンジオール、1,5-ペンタンジオール、1,6-ヘキサンジオール等の脂肪族グリコールが挙げられる。これらの中でも、耐熱性を付与するために、エチレングリコール、1,4-ブタンジオールのいずれかであることが好ましい。ポリエーテルジオールとして、具体的には、ポリテトラメチレングリコール、ポリプロピレングリコール、テトラメチレングリコールとネオペンチルグリコールの共重合体、テトラメチレングリコールとプロピレングリコールの共重合体等が挙げられる。経済性と接着性の観点から、ポリテトラメチレングリコール、ポリテトラメチレングリコール/ネオペンチルグリコール共重合体が特に好ましい。1ポリエステルにポリエーテルジオールを共重合する理由は、超低密度の後記する2ポリオレフィン成分との容易な微分散混合を達成するためである。ポリエーテルジオールの数平均分子量が500未満であると、ポリオレフィンとの容易な微分散混合が達成しづらくなることがある。一方、数平均分子量が4000を超えると、1のポリエーテルジオール部分以外のポリエステル部分との相溶性が低下し、ブロック状に共重合することが難しくなる場合がある。ポリエーテルジオールの数平均分子量は、700以上3000以下であることが好ましく、800以上2000以下がより好ましい。また、50molを超えると、1のポリエーテルジオール部分以外のポリエステル部分の凝集力が低下し、良好な接着特性を失うおそれがある。5mol未満では共重合の効果が得られないことが懸念される。ポリエーテルジオールは、全グリコール成分に対して5mol以上40mol以下であることが好ましく、7mol以上30mol以下がより好ましく、10mol以上30mol以下がさらに好ましい。本発明に用いる1ポリエステルは、常温流通可能なように、融点160°C以上230°C以下の結晶性ポリエステルであることが好ましい。1ポリエステルの融点は、180~220°Cであることがより好ましい。融点160°C未満では、自動車家電用としての耐熱特性を満たすことが困難である。230°C超の融点では、溶融分散時に、3エポキシ化合物や4粘着性付与剤の耐熱温度を超過するため、樹脂組成物の劣化を引き起こすことが懸念される。本発明に用いる1ポリエステルの還元粘度は、後記する測定方法で測定した場合、0.50dl/g以上2.50dl/g以下であることが好ましい。0.50dl/g未満では、樹脂としての耐久性が低く、2.50dl/gを超えると、被着体への濡れ性が不十分になる可能性がある。1ポリエステルの還元粘度は、1.00dl/g以上2.00dl/g以下であることがより好ましく、1.50dl/g以上1.90dl/g以下であることがさらに好ましい。また、酸価は200eq/t以下が好ましい。後記する3エポキシ化合物を樹脂組成物に含有するので、混合時のゲル化を避ける為に、50eq/t以下が特に好ましい。本発明に用いる1ポリエステルは、超低密度の2ポリオレフィンとの容易な微分散混合を達成するために、密度が1.10g/cm3以下のポリエーテルジオールを共重合していることが好ましい。また、ポリエーテルジオール以外に、例えばダイマー酸、ダイマージオール等の長鎖のジカルボン酸成分および/またはグリコール成分を含んでも良いが、低温での接着性を付与する目的でグリコール成分としてポリエーテルジオールを用いることが、特に好ましい。[2ポリオレフィン]本発明に用いる2ポリオレフィンは、比重が0.95g/cm3以下の超低密度のポリオレフィンが好ましい。このような超低密度のポリオレフィンを使用することによって、元来非相溶のポリエステルと、容易に微分散混合でき、特別な混練設備を必要とせず、良好な接着剤を得ることができる。また、低密度で結晶性も低いことで、ポリエステルに生じた射出成形時の残存応力の経時的な緩和にも適切に作用する。このような特性を有するポリオレフィンは、ポリエチレンまたはエチレン共重合体が、入手容易、安価、金属やフィルムへの接着性に悪影響しない点で、特に好ましい。具体的には、超低密度ポリエチレン、直鎖状低密度ポリエチレン、エチレンプロピレンエラストマー、エチレン-酢酸ビニル共重合体、エチレン-アクリル酸エチル共重合体、エチレン-酢酸ビニル-無水マレイン酸三元共重合体、エチレン-アクリル酸エチル-無水マレイン酸三元共重合体、エチレン-メタクリル酸グリシジル共重合体、エチレン-酢酸ビニル-メタクリル酸グリシジル三元共重合体、エチレン-アクリル酸メチル-メタクリル酸グリシジル三元共重合体が挙げられる。これらの中でも、超低密度ポリエチレンやエチレンと他αオレフィン共重合体が好ましい。本発明で用いられるポリオレフィンの数平均分子量の好ましい範囲は、10000~50000である。また、本発明に用いる2ポリオレフィンの配合量は、1ポリエステルに対して、重量比で1/2=100/1~50である。2ポリオレフィンが1重量部未満の場合、1ポリエステルの結晶化やエンタルピー緩和によるひずみエネルギーの緩和が難しいため、接着強度が経時的に低下する傾向がある。また、2ポリオレフィンを、50重量部を超えて配合した場合、樹脂組成物がもつ接着特性を打ち消してしまう傾向がある。また相分離により、大幅な機械物性の低下、射出成形時の層間剥離など成形性に悪影響を及ぼす場合がある。初期接着性並びにその長期耐久性、高温耐久性を満足した上で、離型性、成形性被着体との剥離なしを満足させるためには、前記重量比は、1/2=100/10~30であることが好ましい。[3エポキシ化合物]本発明に用いる3エポキシ化合物とは、分子中にグリシジル基を有するエポキシ樹脂のことである。分子中にグリシジル基は平均1.1個以上であることが好ましい。これらの中でも、ビスフェノール型エポキシ樹脂または、ノボラック型エポキシ樹脂であることが好ましい。具体的には、ビスフェノールAジグリシジルエーテル、ビスフェノールSジグリシジルエーテル、ノボラックグリシジルエーテル、ブロム化ビスフェノールAジグリシジルエーテル等のグリシジルエーテルタイプ等などが挙げられる。これらのエポキシ化合物は、1ポリエステルを可塑化することで、1ポリエステルの結晶化を制限し、またはエンタルピー緩和を抑制することで、経時的な接着界面での応力発生を防ぐ。また、金属表面との密着性を向上させる。従って、特に、接着力を大幅に向上させるためには、1ポリエステルに対して相溶性の良いものが好ましい。ここでエポキシ化合物の数平均分子量は、450~40000が好ましい。450未満では、樹脂組成物が極めて軟化し易く、機械的物性が劣り、40000超では、1ポリエステルとの相溶性が極めて不良となり、接着性への効果が損なわれることがある。本発明の樹脂組成物における1ポリエステルと3エポキシ化合物の配合比は、重量比で1/3=100/1~30である。3エポキシ化合物が、30重量部より多いと、機械的特性が劣り接着性、耐熱性が低下するおそれがある。また、十分な溶融特性が得られず成形性も不十分となることがある。一方、3エポキシ化合物が1重量部未満であると被着体との密着性に劣り、接着性が低下する場合がある。初期接着性並びにその長期耐久性、高温耐久性を満足した上で、離型性、成形性被着体との剥離なしを満足させるためには、前記重量比は、1/3=100/5~20であることが好ましい。本発明に用いる4粘着性付与剤は、軟化温度が60°C以上のものが好ましい。軟化温度が60°C未満では射出成形時の冷却固化に時間を要し、生産サイクルが長くなるため好ましくない。具体的には、ロジン及びロジン誘導体、テルペンフェノール、純粋なフェノール樹脂等を使用できる。より詳細な具体例は、例えばあ天然及び改質ロジン、例えばガムロジン、木材ロジン、タル油ロジン、蒸留したロジン、水素化ロジン、二量化ロジン、及び重合したロジン、い天然及び改質ロジンのグリセロール及びペンタエリトリトールエステル、例えば木材ロジンのグリセロールエステル、水素化ロジンのグリセロールエステル、重合したロジンのグリセロールエステル、水素化ロジンのペンタエリトリトールエステル、及びロジンのフェノール改質ペンタエリトリトールエステル、うフェノール改質テルペン樹脂及びその水素化誘導体、例えば二環テルペンとフェノールの酸性媒体中での縮合により得られる樹脂生成物、え熱可塑性アルキルフェノール樹脂である。上記粘着付与樹脂の2種以上の混合物、並びに上記樹脂と少量例えば10未満の相溶性樹脂のブレンドを用いてもよい。本発明において、粘着性付与剤は、次の理由により、ロジン化合物であることが好ましい。ロジン化合物を用いることにより、金属板との密着後に、接着力が増大する。これは、樹脂組成物中のロジン化合物が、経時的に金属接着面に対してブリードし、金属面との親和性が上昇するため、また、ロジン化合物としての凝集力が向上するためである。また、ロジン化合物の酸価は2~300KOHmg/gが好ましい。2KOHmg/g未満では、ポリエステルとの相溶性不足による成形時の層間剥離、300KOHmg/g超では、耐水性の低下の懸念があるためである。ロジン化合物の酸価は200~280KOHmg/gがより好ましい。本発明の樹脂組成物における1ポリエステルと4粘着性付与剤の配合比は、重量比で1/4=100/1~30である。4粘着性付与剤が30重量部より多いと、樹脂組成物の機械特性が劣り接着性、耐熱性が低下するおそれがある。また、相分離による射出成形時の層間剥離などの問題が、発生するおそれがある。一方、4粘着性付与剤が1重量部未満であると被着体との密着性に劣り、接着性が低下する場合がある。初期接着性並びにその長期耐久性、高温耐久性を満足した上で、離型性、成形性被着体との剥離なしを満足させるためには、前記重量比は、1/4=100/5~20であることが好ましい。本発明に用いるポリエステル系樹脂組成物の組成、及び組成比を決定する方法としては、試料を重クロロホルム等の溶剤に溶解して測定する1H-NMRのプロトン積分比から算出することも可能である。本発明の樹脂組成物の表面硬さは、上記した構成にすることにより、後記する測定方法で測定した場合、35D以上であることが好ましい。35D以上45D以下であることが、さらに好ましい。35D未満では、ポリエーテルジオールの成分量が増加するため、樹脂としての結晶性が低下し、高温耐久性保持の観点から好ましくない。45D超では、ジカルボン酸成分量が増加し、高温耐久性は向上する傾向にあるが、迅速な結晶化と、それに伴う熱収縮により金属への接着性を阻害するおそれがある。本発明の樹脂組成物は、100°C、1000時間耐熱老化試験後の切断時伸び保持率が50以上、80°C、湿度95、500時間高温高湿処理後の切断時伸び保持率が50以上であることが好ましい。100°C、1000時間耐熱老化試験後の切断時伸び保持率が75以上、80°C、湿度95、500時間高温高湿処理後の切断時伸び保持率が75以上であることがさらに好ましい。本発明の1ポリエステルの製造方法としては、公知の方法をとることができるが、例えば、上記のジカルボン酸及びジオール成分を150~250°Cでエステル化反応後、減圧しながら230~300°Cで重縮合することにより、目的のポリエステルを得ることができる。あるいは、上記のジカルボン酸のジメチルエステル等の誘導体とジオール成分を用いて150°C~250°Cでエステル交換反応後、減圧しながら230°C~300°Cで重縮合することにより、目的のポリエステルを得ることができる。さらには本発明の樹脂組成物に高温長期間の耐久性を必要とする場合は、酸化防止剤を添加することが好ましい。例えば、ヒンダードフェノール系として、1,3,5-トリス3,5-ジ-t-ブチル-4-ヒドロキシベンジルイソシアヌレート、1,1,3-トリ4-ヒドロキシ-2-メチル-5-t-ブチルフェニルブタン、1,1-ビス3-t-ブチル-6-メチル-4-ヒドロキシフェニルブタン、3,5-ビス1,1-ジメチルエチル-4-ヒドロキシ-ベンゼンプロパノイック酸、ペンタエリトリトールテトラキス3,5-ジ-t-ブチル-4-ヒドロキシフェニルプロピオネート等が挙げられ、また、燐系として、3,9-ビスp-ノニルフェノキシ-2,4,8,10-テトラオキサ-3,9-ジフォスファスピロ[5.5]ウンデカン、3,9-ビスオクタデシロキシ-2,4,8,10-テトラオキサ-3,9-ジフォスファスピロ[5.5]ウンデカン、トリモノノニルフェニルフォスファイト、トリフェノキシフォスフィン、イソデシルフォスファイトが挙げられる。これらを単独に、または複合して使用できる。添加量は、樹脂組成物の重量基準で、0.1以上5以下が好ましい。0.1未満だと熱劣化防止効果に乏しくなることがある。5を超えると、密着性等に悪影響を与える場合がある。本発明の樹脂組成物には、その他各種の添加剤を配合することができる。添加剤としては、本発明以外の樹脂、無機フィラー、安定剤、紫外線吸収剤、及び老化防止剤を熱可塑性接着剤への添加剤として広く用いられているものを本発明の特徴を損なわない範囲で添加することができる。本発明の樹脂組成物は、1ポリエステル、2ポリオレフィン、3エポキシ化合物、及び4粘着性付与剤の合計で、60重量以上を占めることが好ましい。1~4の合計で、70重量以上がより好ましく、80重量以上がさらに好ましく、90重量以上がいっそう好ましい。本発明以外の樹脂としては、1以外のポリエステル樹脂、2以外のポリオレフィン樹脂、スチレン樹脂、ポリウレタン樹脂等の熱可塑性樹脂、4以外のフェノール樹脂、フェノキシ樹脂、石油樹脂等を添加することができる。無機フィラーとしては、タルク、炭酸カルシウム、酸化亜鉛、酸化チタン、クレー、ベントナント、フュ-ムドシリカ、シリカ粉末、雲母等を本発明の樹脂組成物100重量部に対して40重量部以下配合することができる。また、その他の添加剤として、各種金属塩等の結晶核剤、着色顔料、無機、有機系の充填剤、タック性向上剤、クエンチャー、金属不活性化剤、UV吸収剤、HALS等の安定剤、シランカップリング剤、難燃剤等を添加することもできる。本発明の樹脂組成物の製造方法としては、本発明のポリエステルとエポキシ化合物、ポリオレフィン、ロジン化合物を単軸もしくは二軸のスクリュー式溶融混錬機、または、ニーダー式加熱機に代表される通常の熱可塑性樹脂の混合機を用いて製造し、引き続き造粒工程によりペレット化する。本発明の樹脂組成物は、射出成形により金属に被覆させる金属被覆用として用いることができる。このとき、金属の平滑面に対してプライマー塗布等といった成形前処理を必要とせず、射出成形により直接、樹脂組成物を被覆させることができる。例えば、前述の製造方法により造粒されたペレットを使用し、金型内部に被着体である金属板をインサートし、射出成形により、樹脂組成物からなる被覆層を金属板に積層させることで得られる。本発明の樹脂組成物は、このように金属への被覆層を形成すると同時に、金属との接着剤の役割も果たしている。本発明の樹脂組成物を接着剤として用いる方法として、好ましくは、前述の製造方法により造粒されたペレットを使用し、金型内部に被着体である金属板をインサートし、射出成形により接着させる方法である。本発明の接着剤を用い、主に金属板やプラスチック板を接着させるわけであるが、金属としては、鋼板、アルミニウム等に使用できる。また、プラスチックフィルムとしてはPETなどのポリエステルフィルム、ナイロンフィルム、塩化ビニルフィルムなどに使用できる。本発明をさらに詳細に説明するために以下に実施例を挙げるが、本発明は実施例によってなんら限定されるものではない。尚、実施例に記載された各測定値は次の方法によって測定したものである。融点:セイコー電子工業株式会社製の示差走査熱量分析計DSC220型にて、測定試料5mgをアルミパンに入れ、蓋を押さえて密封し、一度250°Cで5分ホールドして試料を完全に溶融させた後、液体窒素で急冷して、その後-150°Cから250°Cまで、20°C/minの昇温速度で測定した。得られた曲線の吸熱ピークを融点とした。還元粘度:充分乾燥したポリエステル樹脂0.10gをフェノール/テトラクロロエタン重量比6/4の混合溶媒25mlに溶解し、ウベローゼ粘度計にて30°Cで測定した。酸価:試料0.2gを精秤し20mlのクロロホルムに溶解し、0.01Nの水酸化カリウムエタノール溶液で滴定して求めた。指示薬にはフェノールフタレインを用いた。密度:JISK7112に従って測定した。ポリエステルの製造例ポリエステルA撹拌機、温度計、溜出用冷却器を装備した反応缶内にテレフタル酸100重量部、1,4-ブタンジオール82.4重量部、テトラブチルチタネート0.4重量部を加え、170~220°Cで2時間エステル化反応を行った。エステル化反応終了後、数平均分子量1000のポリテトラメチレングリコールPTMG1000三菱化学社製、密度0.98g/cm3を17.6重量部とヒンダードフェノール系酸化防止剤イルガノックス1330チバスペシャリティケミカルズ株社製を0.8重量部投入し、255°Cまで昇温する一方、系内をゆっくり減圧にしてゆき、60分かけて255°Cで重縮合反応を行い、ポリエステル樹脂Aを得た。このポリエステル樹脂Aの融点は180°C、ガラス転移温度は-70°Cで、還元粘度は1.7dl/g、酸価は20eq/tであった。また、ポリエステル樹脂Aの全グリコール成分に対するポリテトラメチレングリコールの割合は、30molであった。ポリエステルBテレフタル酸100重量部、1,4-ブタンジオール95.8重量部、テトラブチルチタネート0.4重量部を加え、200~250°Cで2時間エステル化反応を行った。エステル化反応終了後、数平均分子量1000のポリテトラメチレングリコールPTMG1000三菱化学社製、密度0.98g/cm3を4.2重量部とヒンダートフェノール系酸化防止剤イルガノックス1330チバスペシャリティケミカルズ株社製を0.8重量部投入し255°Cまで昇温する一方、系内をゆっくり減圧にしてゆき、60分かけて255°Cで重縮合反応を行い、ポリエステル樹脂Bを得た。このポリエステル樹脂Bの融点は215°C、ガラス転移温度は-70°Cで、還元粘度は1.7dl/g、酸価は20eq/tであった。また、ポリエステル樹脂Bの全グリコール成分に対するポリテトラメチレングリコールの割合は、7molであった。実施例1上記ポリエステルの製造例で得られたポリエステルA100重量部と、ポリオレフィンとして、超低密度ポリエチレン住友化学株製エクセレンEUL731密度0.90g/cm320重量部、エポキシ化合物として、JER1007Kジャパンエポキシ化学株社製、ビスフェノール型エポキシ樹脂10重量部、粘着性付与剤として、KE604荒川化学工業株社製高酸価型ロジン10重量部を、200°Cにて、ニーディングゾーンを3ヶ所有する二軸スクリュー式押出し機にて、混練ペレット化した。このペレットを用いて、下記の評価を行った。結果を表1に示す。表面硬さ:ASTMD2240にしたがって測定した。SUS鋼板接着性:上記ペレットを、射出成形機を用いて成形を行った。金属板には幅75mm、長さ150mm、厚さ1.0mmのSUS鋼板を使用した。射出成形機には電動射出成形機EC-100N東芝成形機械製を使用し、幅75mm、長さ150mm、厚さ2.5mmの金型に前記の金属板をインサートし、射出成形した。この際の成形温度はホッパー下からノズル先まで170~210°Cで、金型温度は40°Cにて行った。接着強度は東洋ボールドウイン社製RTM100を用いて、25°C雰囲気下で引っ張り試験を行い、50mm/minの引っ張り速度でT型剥離強度を測定した。また、長期接着耐久試験は、同様に準備したサンプルを25°C雰囲気下、及び高温80°C雰囲気下で、1日間放置したもののT型剥離強度を測定した。さらに同様に準備したサンプルを25°C雰囲気下、及び高温80°C雰囲気下で、1ヶ月放置した後のT字剥離強度を測定した。[初期接着性]T字剥離強度から、下記の基準にて評価を行った。◎:10N/cm以上○:5N/cm以上10N/cm未満△:1N/cm以上5N/cm未満×:1N/cm未満または、射出成形直後より剥離[長期接着耐久性]T字剥離強度の保持率から、下記の基準にて評価を行った。◎:90以上の接着強度保持○:50以上90未満の接着強度保持△:25以上50未満の接着強度保持×:25未満または、剥離発生離型性:上記射出成形時の、金型からの離型性を下記の基準にて評価を行った。◎:金型への張り付きなし○:一部分の張り付きが有り△:成形品全体が金型に張り付くが、離型可能×:成形品が完全に金型に張り付き、成形品が破断する成形品外観:上記射出成形で得られた成形品より、下記の基準にて評価を行った。◎:層間剥離無し○:一部剥離見られるが、製品として問題なし△:一部剥離有り×:層間剥離有り高温耐久試験:<試験片の作成>測定試料を100°Cで8時間減圧乾燥したポリエステルエラストマーのペレットを、射出成形機山城精機社製、model-SAVを用いて、シリンダー温度210°C、金型温度30°C、100mm×100mm×2mmの平板に射出成形した後、該平板よりダンベル状3号試験片を打ち抜いた。<乾熱処理、切断時伸び保持率評価>上記ダンベル状3号試験片をギヤ式熱風乾燥機東洋精機株社製中で、100°C、1000時間処理した後に、JISK6251に準拠して切断時伸びを測定した。乾熱処理していない試験片についても同様の方法で切断時伸びを測定し、乾熱処理後の切断時伸びの保持率を計算した。<高温耐久性>切断時伸びの保持率から、下記の基準にて評価を行った。◎:75以上○:50以上75未満△:25以上50未満×:25未満高温高湿試験:<試験片の作成>上記高温耐久試験測定方法で記載した方法と同様に作成した。<高温高湿処理、切断時伸び保持率評価方法>試験片を80°C、湿度95の高温高湿試験機ナガノサイエンス株社製に500時間処理した後に、JISK6251に準拠して切断時伸びを測定した。高温高湿下で処理していない試験片についても同様の方法で切断時伸びを測定し、高温高湿処理後の切断時伸びの保持率を計算した。<高温高湿耐久性>切断時伸びの保持率から、下記の基準にて評価を行った。◎:75以上○:50以上75未満△:25以上50未満×:25未満実施例2~16、比較例1~6表1、2に記載の原料を用いて、実施例1と同様な方法により樹脂組成物を得て、その性能を評価した。結果を表1、2に併せて記載する。1エクセレンEUL731住友化学株社製、超低密度ポリエチレン;エチレンとαオレフィン共重合体、密度0.90g/cm32ハイゼックス2100J三井化学株社製、接着性ポリオレフィン;高密度ポリエチレン、密度0.96g/cm33JER1007Kジャパンエポキシレジン株社製、ビスフェノール型エポキシ樹脂、エポキシ価:2000g/eq4YDCN703東都化成株社製、ノボラック型エポキシ樹脂、エポキシ価:230g/eq5KE604荒川化学工業株社製、高酸価型ロジン樹脂、酸価=240KOHmg/g、軟化温度=125°C6KE100荒川化学工業株社製、エステルタイプロジン樹脂、酸価=1KOHmg/g、軟化温度=125°C7S-145ヤスハラケミカル株社製、テルペンフェノール樹脂、軟化温度=145°C8Irganox1010チバスペシャリティケミカルズ株社製、酸化防止剤1エクセレンEUL731住友化学株社製、超低密度ポリエチレン;エチレンとαオレフィン共重合体、密度0.90g/cm32ハイゼックス2100J三井化学株社製、接着性ポリオレフィン;高密度ポリエチレン、密度0.96g/cm33JER1007Kジャパンエポキシレジン株社製、ビスフェノール型エポキシ樹脂、エポキシ価:2000g/eq4YDCN703東都化成株社製、ノボラック型エポキシ樹脂、エポキシ価:230g/eq5KE604荒川化学工業株社製、高酸価型ロジン樹脂、酸価=240KOHmg/g、軟化温度=125°C6KE100荒川化学工業株社製、エステルタイプロジン樹脂、酸価=1KOHmg/g、軟化温度=125°C7S-145ヤスハラケミカル株社製、テルペンフェノール樹脂、軟化温度=145°C8Irganox1010チバスペシャリティケミカルズ株社製、酸化防止剤表1、2に示すように、本発明の樹脂組成物を用いたものにおいては、射出成形による初期接着性、及びその接着性の長期耐久性、高温耐久性が、満足できるレベルである。また、配合物として好ましいものを用い、1ポリエステル、2ポリオレフィン、3エポキシ化合物、及び4粘着性付与剤の重量比が、1/2/3/4=100/10~30/5~20/5~20を満たすことにより、上記特性はさらに向上し、金型からの離型性、得られた成形品の外観も、満足できるレベルとなる。一方、本発明以外の比較例1~4の樹脂組成物は、接着特性射出成形による初期接着性、及びその接着性の長期耐久性、高温耐久性が満足できるレベルでない。比較例5、6は一見、これら特性が優れていると言う評価結果であるが、離型不良が激しく、実用的な組成物ではない。"